(57)【要約】【課題】従来のＹ2Ｏ2Ｓ：Ｅｕ3+などの赤色発光蛍光体は、波長が３７０ｎｍの光を受けて効率よく発光するものである。発光波長が３９０ｎｍから４００ｎｍの間に発光ピークを持つ紫外発光ダイオードに適用する赤色発光蛍光体として、３９０ｎｍ付近の波長を受けて効率よく発光する赤色発光蛍光体の開発が望まれている。赤色は青色・緑色に比べて視感度が低いために赤色の更なる高輝度化が望まれている。【解決手段】本発明は、ストロンチウム（Ｓｒ）、アルミニウム（Ａｌ）、シリコン（Ｓｉ）、ユーロピウム（Ｅｕ）、窒素（Ｎ）からなり、Ｓｒ1-xＡｌＳｉ4Ｎ7：Ｅｕxで表されることを特徴とする赤色発光窒化物蛍光体である。【選択図】なし【特許請求の範囲】
【請求項１】
ストロンチウム（Ｓｒ）、アルミニウム（Ａｌ）、シリコン（Ｓｉ）、ユーロピウム（Ｅｕ）、窒素（Ｎ）からなり、Ｓｒ1-xＡｌＳｉ4Ｎ7：Ｅｕxで表されることを特徴とする赤色発光窒化物蛍光体。
【請求項２】
青色発光素子と、前記青色発光素子の発光する青色を受けて前記青色の補色となる蛍光を発光する蛍光体とからなる白色蛍光体であって、
更に、ストロンチウム（Ｓｒ）、アルミニウム（Ａｌ）、シリコン（Ｓｉ）、ユーロピウム（Ｅｕ）、窒素（Ｎ）からなり、Ｓｒ1-xＡｌＳｉ4Ｎ7：Ｅｕxで表される赤色発光窒化物蛍光体を有することを特徴とする白色発光素子。
【請求項３】
青色発光素子と、前記青色発光素子の発する青色を受けて、赤色を発する赤色発光蛍光体、緑色を発する緑色発光蛍光体及び赤色を発する赤色蛍光体を含む白色発光素子であって、
前記赤色発光蛍光体が、ストロンチウム（Ｓｒ）、アルミニウム（Ａｌ）、シリコン（Ｓｉ）、ユーロピウム（Ｅｕ）、窒素（Ｎ））からなり、Ｓｒ1-xＡｌＳｉ4Ｎ7：Ｅｕxで表される赤色発光窒化物蛍光体からなることを特徴とする白色発光素子。
【請求項４】
紫外線発光素子と前記紫外線発光素子の発光する光を受けて、青色を発光する青色発光蛍光体、緑色の発光をする緑色発光蛍光体及び赤色を発する赤色発光蛍光体を含む白色発光素子であって、
前記赤色発光蛍光体が、ストロンチウム（Ｓｒ）、アルミニウム（Ａｌ）、シリコン（Ｓｉ）、ユーロピウム（Ｅｕ）、窒素（Ｎ）からなり、Ｓｒ1-xＡｌＳｉ4Ｎ7：Ｅｕxで表される赤色発光窒化物蛍光体からなることを特徴とする白色発光素子。
【発明の詳細な説明】
【技術分野】
【０００１】
本発明は、紫外あるいは青色の波長の光を受けて効率よく赤色を発光する赤色発光窒化物蛍光体および、赤色発光窒化物蛍光体を用いた白色発光素子に関する。
【背景技術】
【０００２】
青色発光ダイオードや青色レーザーが開発され実用化された。青色の発光素子の実用化に伴い、青色発光素子を用いた、白色発光素子が実用化された。特に、白色光を発光する、白色発光ダイオード（以下、発光ダイオードをＬＥＤ（Ｌｉｇｈｔ  Ｅｍｉｔｔｅｄ  Ｄｉｏｄｅ）と称す）は、発光効率と寿命の長さとから、液晶ディスプレイのバックライトあるいは光源室内の照明、自動車のヘッドライト等の従来の照明用の用途を含む多分野での使用が期待されている。一方、白色ＬＥＤとしては、更なる、輝度の向上と、色再現性と演色性の改善とが望まれている。
【０００３】
従来の白色発光素子は、赤色発光領域の発光強度が十分でなく、色再現性が悪くまた演色性が低いために照明として用いた際に、例えば、肌色が青白くなる等の課題があり、商品の表示用の照明として使用すると、商品の色を十分に再現できない場合があった。
【０００４】
白色発光素子は、
１．青色発光素子と、青色発光素子の発光する光を受けて、青色の補色を発光する蛍光体とを組み合わせた第１のタイプの発光素子。
２．青色発光素子と、青色発光素子の発光する光を受けて、赤色を発光する赤色発光蛍光体と緑色を発光する緑色発光蛍光体とを組み合わせた第２のタイプの発光素子。
３．紫外線発光素子と、紫外線発光素子の発光する光を受けて、青色を発光する青色発光蛍光体、緑色を発光する緑色発光蛍光体および赤色を発光する赤色発光蛍光体とを組み合わせた第３のタイプの発光素子がある。
【０００５】
特開平１０−０９３１４６号公報、特開平１０−０６５２２１号公報や特開平１０−２４２５１３号公報等に第1のタイプの白色発光素子である白色ＬＥＤが開示されている。開示された白色ＬＥＤは、青色ＬＥＤと青色ＬＥＤが発光する青色を受けて青色の補色を発光する、（Ｙ，Ｇｄ）3（Ａｌ，Ｇａ）5Ｏ12の組成式で知られるＹＡＧ系酸化物母体格子中にＣｅをドープした蛍光体（ＹＡＧ：Ｃｅ蛍光体と称する）を、窒化物半導体を用いた青色ＬＥＤを包囲する封止樹脂中に分散させたものである。更に、特開平１１−４６０１５号公報には、非粒子状性の（Ｒｅ1-xＳｍx）3（Ａｌ1-yＧａy）5Ｏ12：Ｃｅからなる蛍光体層を青色ＬＥＤ上に成膜したものが開示されている。
【０００６】
これらは、ディスプレイ用バックライトやＬＥＤ表示器などに使用されている。しかし、上記構成の白色ＬＥＤでは、赤色発光領域の発光強度が十分でなく、色再現性が悪くまた演色性が低いために、ディスプレイ用バックライト、ＬＥＤ表示器および照明用に対してこれら問題の改善が強く望まれている。
【０００７】
色再現性および演色性を改善するために、第２のタイプの白色発光素子が、特開２００４−３２７５１８号公報に開示されている。特開２００４−３２７５１８号公報に開示されている白色発光素子は、青色発光ＬＥＤに、ユーロピウム添加イットリウム・アルミニウム・ガーネット系の緑色発光蛍光体とユーロピウム添加ストロンチウムチオガレート系の赤色発光蛍光体を用いた白色発光ＬＥＤである。
【０００８】
第３のタイプの白色発光素子とし、特表２０００−５０９９１２号公報に、紫外発光ＬＥＤと青色、緑色、赤色発光蛍光体を組み合わせた３波長型の白色ＬＥＤが開示されている。
【０００９】
特表２０００−５０９９１２号公報に開示された白色発光ダイオードは、透明基板（前面パネル）上にドーム状に形成された透明樹脂の内側に紫外発光ダイオードを配置している。透明樹脂には赤、緑、青の３種の蛍光体粉末が混入され、透明樹脂の表面はミラーとして作用するようミラー加工が施されている。
【００１０】
第１のタイプの白色発光素子は、赤色領域の発光強度が不足しているので、青色の光を受けて赤色を発光する蛍光体を更に混入することで色再現性および演色性を改善することが特開２００５−２３５９３４号公報や特開２００５−６０７１４公報等に開示されている。
【特許文献１】特開平１０−０９３１４６号公報
【特許文献２】特開平１０−０６５２２１号公報
【特許文献３】特開平１０−２４２５１３号公報
【特許文献４】特開平１１−４６０１５号公報
【特許文献５】特表２０００−５０９９１２号公報
【特許文献６】特開２００５−２３５９３４号公報
【特許文献７】特開２００５−６０７１４号公報
【発明の開示】
【発明が解決しようとする課題】
【００１１】
従来のＹ2Ｏ2Ｓ：Ｅｕ3+などの赤色発光蛍光体は、波長が３７０ｎｍの光を受けて効率よく発光するものである。発光波長が３９０ｎｍから４００ｎｍの間に発光ピークを持つ紫外発光ダイオードに適用する赤色発光蛍光体として、３９０ｎｍ付近の波長を受けて効率よく発光する赤色発光蛍光体の開発が望まれている。赤色は青色・緑色に比べて視感度が低いために赤色の更なる高輝度化が望まれている。
【００１２】
特開２００５−２３５９３４号公報では、青色ＬＥＤと青色の補色を発光する蛍光体としてＹＡＧ：Ｃｅ蛍光体と赤色発光蛍光体としてＣａＡｌＳｉＮ3結晶相にＥｕを固溶させた赤色蛍光体を用いた例が開示されている。特開２００５−６０７１４号公報は、ＹＡＧ：Ｃｅ蛍光体と赤色発光蛍光体として、Ｃａ2-xＳｉ5Ｎ8：Ｅｕｘを用いた例が開示されている。
【課題を解決するための手段】
【００１３】
本発明は、ストロンチウム（Ｓｒ）、アルミニウム（Ａｌ）、シリコン（Ｓｉ）、ユーロピウム（Ｅｕ）、窒素（Ｎ）からなり、Ｓｒ1-xＡｌＳｉ4Ｎ7：Ｅｕxで表されることを特徴とする赤色発光窒化物蛍光体である。
【００１４】
更に、白色発光素子としては、
１．青色発光素子と、青色発光素子の発光する青色を受けて青色の補色となる蛍光を発光する蛍光体とからなる白色蛍光体であって、更に、ストロンチウム（Ｓｒ）、アルミニウム（Ａｌ）、シリコン（Ｓｉ）、ユーロピウム（Ｅｕ）、窒素（Ｎ）からなり、Ｓｒ1-xＡｌＳｉ4Ｎ7：Ｅｕxで表される赤色発光窒化物蛍光体を有することを特徴とする白色発光素子。
２．青色発光素子と、青色発光素子の発する青色を受けて、赤色を発する赤色発光蛍光体、緑色を発する緑色発光蛍光体及び赤色を発する赤色蛍光体を含む白色発光素子であって、赤色発光蛍光体が、ストロンチウム（Ｓｒ）、アルミニウム（Ａｌ）、シリコン（Ｓｉ）、ユーロピウム（Ｅｕ）、窒素（Ｎ）からなり、Ｓｒ1-xＡｌＳｉ4Ｎ7：Ｅｕxで表される赤色発光窒化物蛍光体からなることを特徴とする白色発光素子。
３．紫外線発光素子と紫外線発光素子の発光する光を受けて、青色を発光する青色発光蛍光体、緑色の発光をする緑色発光蛍光体及び赤色を発する赤色発光蛍光体を含む白色発光素子であって、赤色発光蛍光体が、ストロンチウム（Ｓｒ）、アルミニウム（Ａｌ）、シリコン（Ｓｉ）、ユーロピウム（Ｅｕ）、窒素（Ｎ）からなり、Ｓｒ1-xＡｌＳｉ4Ｎ7：Ｅｕxで表される赤色発光窒化物蛍光体からなることを特徴とする白色発光素子である。
【発明の効果】
【００１５】
本発明のストロンチウム（Ｓｒ）、アルミニウム（Ａｌ）、シリコン（Ｓｉ）、ユーロピウム（Ｅｕ）、窒素（Ｎ）からなり、Ｓｒ1-xＡｌＳｉ4Ｎ7：Ｅｕxで表される赤色発光窒化物蛍光体は、波長３００〜５５０ｎｍの領域の広い励起帯を持っているので、発光源となる紫外線ＬＥＤあるいは青色ＬＥＤの発光する帯域の光を効率よく赤色に変換することができる。
【００１６】
特に、３９０ｎｍから４００ｎｍ付近に発光ピークを持つ紫外線ＬＥＤを用いても効率良く赤色を発光することができる。
【００１７】
更に、３波長型の白色ＬＥＤ用の赤色発光蛍光体として本発明の赤色発光窒化物蛍光体用いた場合、緑色発光蛍光体の発する緑色（５２０ｎｍ〜５７０ｎｍ）の発光を受けて赤色を発光するので、赤色の輝度を高くすることが可能となる。
【発明を実施するための最良の形態】
【００１８】
赤色発光蛍光体の研究開発を重ねた結果、ストロンチウム（Ｓｒ）、アルミニウム（Ａｌ）、シリコン（Ｓｉ）、ユーロピウム（Ｅｕ）、窒素（Ｎ）からなり、一般式Ｓｒ1-xＡｌＳｉ4Ｎ7：Ｅｕx（０．００１＜ｘ≦０．１５）で表される赤色発光蛍光体を見いだした。
【００１９】
本発明のストロンチウム（Ｓｒ）、アルミニウム（Ａｌ）、シリコン（Ｓｉ）、ユーロピウム（Ｅｕ）、窒素（Ｎ）からなり、Ｓｒ1-xＡｌＳｉ4Ｎ7：Ｅｕxで表される赤色発光窒化物蛍光体は、波長３００〜５５０ｎｍの領域の広い励起帯を持っているので、発光源となる紫外線ＬＥＤあるいは青色ＬＥＤの発光する帯域の光を効率良く赤色に変換することができる。
【００２０】
励起スペクトル形状が、紫外線の３００〜４００ｎｍ付近の波長で比較的平坦であるので、３００〜４００ｎｍ波長領域にピーク波長を持つ紫外線ＬＥＤであれば効率良く赤色を発光することができる。
【００２１】
又、紫外線ＬＥＤを発光源とする３波長型の白色ＬＥＤ用の赤色発光蛍光体として本発明の赤色発光窒化物蛍光体を用いた場合、紫外線を受けて青色を発光する青色発光蛍光体の発する青色及び緑色発光蛍光体の発する緑色の発光を受けて赤色を発光するので、赤色の輝度を高くすることが可能となる。
【００２２】
青色ＬＥＤを発光源とする３波長型の白色ＬＥＤ用の赤色発光蛍光体として本発明の赤色発光窒化物蛍光体を用いた場合、青色の発光及び、青色の発光を受けて緑色を発光する緑色発光蛍光体の発する緑色を受けて赤色を発光するので、赤色の輝度を高くすることが可能となる。
【００２３】
青色ＬＥＤを発光源とし、青色の発光を受けて青色の補色である黄色を発光する黄色発光蛍光体とからなる白色発光ＬＥＤに本発明の赤色発光窒化物蛍光体を更に加えると、青色とその補色とからなる発光に不足する赤色成分が加わるので、演色性が改善された白色を得ることができる。
【００２４】
次に、Ｓｒ0.97ＡｌＳｉ4Ｎ7：Ｅｕ0.03（ｘ＝０．０３）の製造方法を説明する。
【００２５】
まず、蛍光体合成の原料としては、窒化ストロンチウム（Ｓｒ3Ｎ2）などのストロンチウム化合物、窒化アルミニウム（ＡｌＮ）、窒化ケイ素（Ｓｉ3Ｎ4）、酸化ユーロピウム（Ｅｕ2Ｏ3）などのユーロピウム化合物を用いる。なお、ストロンチウム、ユーロピウムは、金属ストロンチウムや金属ユーロピウムを窒化させて得ても良い。これら各原料を、組成式に従って秤量、採取し、乾式で十分良く混合する。
【００２６】
この混合物をカーボンルツボやカーボントレイ、窒化ホウ素ルツボや窒化ホウ素トレイなどの耐熱容器に充填し、水素−窒素を混合させた還元雰囲気中で１５００℃〜２０００℃で３〜１０時間で焼成し、得られた焼成物を粉砕、洗浄、乾燥、篩い分けなどを施して、本発明の蛍光体を得る。焼成温度は１５００℃〜２０００℃が好ましいが、１６００〜１９００℃がより好ましい。なお、水素−窒素の混合比は窒素に対して１０％〜９０％の水素雰囲気が好ましく、窒素：水素＝１：３となる混合比がより好ましい。また、アンモニア雰囲気中で焼成しても良い。さらに、窒素ガスを１０気圧以下程度の高圧雰囲気にして上記焼成温度で焼成しても良い。
【００２７】
得られた蛍光体粉末を再焼成しても良い。
【００２８】
まず、原料にはＳｒ3Ｎ2、ＡｌＮ、Ｓｉ3Ｎ4、Ｅｕ2Ｏ3の粉末を用いて、秤量した。それぞれ秤量した原料はＳｒ0.97ＡｌＳｉ4Ｎ7：Ｅｕ0.03（ｘ＝０．０３）の目的組成になるように、Ｓｒ3Ｎ2＝９．８４８８ｇ、ＡｌＮ＝１３．１４８２ｇ、Ｓｉ3Ｎ4＝２０．００００ｇ、Ｅｕ2Ｏ3＝０．９４０７ｇとし、これらを瑪瑙乳鉢にいれ、瑪瑙乳棒で良く混ぜ合わせ、乾式混合した。混合した粉末を窒化ホウ素ルツボに充填し、電気炉にセットして窒素：水素＝１：３の還元雰囲気中において１６００℃の焼成を６時間施した。焼成後は徐冷して、得られた焼成物を粉砕混合し、目的試料を得た。
【００２９】
得られた試料を、凹部（０．８（幅）×１（高さ）×０．１（深さ）ｃｍ）が形成された平板（１×２ｃｍ）の凹部に蛍光体を充填した試料を用い、発光スペクトルと励起スペクトルの測定を行った。
【００３０】
発光スペクトルの測定は、試料に励起源からの光を照射し、試料からの発光を浜松フォトニクス社製のＰＭＡ−１１型分光器を用いて測定した。
【００３１】
励起スペクトルの測定は、島津製作所社製のＲＦ−５３００ＰＣ型の蛍光分光光度計を用い試料に励起光の波長を変えて照射し、発光モニタ波長の発光の強度を測定し、励起光の波長に対応する発光の強度をプロットして得ることができる。励起スペクトルは、試料の吸収スペクトルと対応するスペクトルで、試料となる蛍光体の吸収（試料となる蛍光体を励起する光の波長を示すスペクトル）を示している。
【００３２】
ＪＩＳ  Ｚ８１１０の色度図上でのＣＩＥ色度座標は、入射光を、フィルタを用いてカットした発光を島津製作所社製のＲＦ−５３００ＰＣ型の蛍光分光光度計を用いて測定し、その後計算から求めることができる。
【００３３】
図１は、Ｓｒ0.97ＡｌＳｉ4Ｎ7：Ｅｕ0.03（ｘ＝０．０３）の赤色発光窒化物蛍光体と青色ＬＥＤの発光を受けて青色の補色を発光する、ＹＡＧ：Ｃｅ蛍光体との励起スペクトルが示されている。励起スペクトルの測定は、Ｓｒ0.97ＡｌＳｉ4Ｎ7：Ｅｕ0.03（ｘ＝０．０３）の励起光は、３００〜５６０ｎｍの波長範囲をスキャンし、発光ピーク波長である６５０ｎｍを発光モニタ波長として測定したものである。ＹＡＧ：Ｃｅ蛍光体の励起光は、３００〜５３０ｎｍの波長範囲をスキャンし、発光ピーク波長である５６０ｎｍを発光モニタ波長として測定したものである。
【００３４】
励起スペクトルから、Ｓｒ1-xＡｌＳｉ4Ｎ7：Ｅｕxが、波長４７５ｎｍにピークを持ち、３００〜５５０ｎｍの非常に広い領域の光を受けて赤色の発光を行う赤色発光蛍光体であることがわかる。
【００３５】
図２は、ＪＩＳ  Ｚ８１１０の色度図におけるＣＩＥ色度座標（０．１３０，０．０７５）の青色ＬＥＤ（日亜化学工業社製のＮＳＰＢ３１０Ａ）の発光を受けたときの、Ｓｒ0.97ＡｌＳｉ4Ｎ7：Ｅｕ0.03（ｘ＝０．０３）とＹＡＧ：Ｃｅ蛍光体の発光スペクトルを示すものである。Ｓｒ0.97ＡｌＳｉ4Ｎ7：Ｅｕ0.03（ｘ＝０．０３）は、ピーク波長が６４４ｎｍの赤色の発光であった。この発光は、ＣＩＥ色度座標（０．６２７，０．３６７）の発光を示していた。ＹＡＧ：Ｃｅ蛍光体は、ピ−ク波長が５６０ｎｍの黄色の発光であった。この発光は、ＣＩＥ色度座標（０．４２７，０．５５１）の発光を示していた。
【００３６】
励起スペクトルは、ＹＡＧ：Ｃｅ蛍光体の発光モニタ波長の最大発光強度を１としＳｒ0.97ＡｌＳｉ4Ｎ7：Ｅｕ0.03（ｘ＝０．０３）の発光強度は、ＹＡＧ：Ｃｅ蛍光体の発光モニタ波長の最大発光強度の相対強度を示している。
【００３７】
発光スペクトルは、ＣＩＥ色度座標（０．１３０，０．０７５）の青色ＬＥＤの発光を受けたときの、Ｓｒ0.97ＡｌＳｉ4Ｎ7：Ｅｕ0.03（ｘ＝０．０３）とＹＡＧ：Ｃｅ蛍光体の最大発光強度を１としている。
【００３８】
表１は、Ｓｒ0.97ＡｌＳｉ4Ｎ7：Ｅｕ0.03（ｘ＝０．０３）とＹＡＧ：Ｃｅ蛍光体のＣＩＥ色度座標を示している。
【００３９】
【表１】
2008150549.tif 000002
【００４０】
本発明のＳｒ1-xＡｌＳｉ4Ｎ7：Ｅｕxで表される赤色発光蛍光体は、図１に示されるように、６５０ｎｍ付近に発光ピーク波長を有する、深い赤色発光である。
【００４１】
更に、波長３００〜５５０ｎｍの範囲でブロードな励起帯を持っているので、
１．紫外線を発光する発光素子、例えば、紫外線ＬＥＤや紫外線レーザーからの紫外線によって効率良く赤色発光する。
２．青色を発光する発光素子、例えば、青色ＬＥＤや青色レーザーからの青色光を効率よく赤色発光することができる。
【００４２】
更に、青色領域や紫外領域で励起スペクトルがよりブロードで急峻な構造を有しないため、紫外線発光素子および青色発光素子の光の波長が数ｎｍずれても励起率が低下しにくい特性を有している。
【００４３】
図３に、例としてＣＩＥ色度座標（０．１３０，０．０７５）の青色ＬＥＤとＹＡＧ：Ｃｅ（ＣＩＥ色度座標（０．４２７，０５５１））とＳｒ0.97ＡｌＳｉ4Ｎ7：Ｅｕ0.03（ｘ＝０．０３）（ＣＩＥ色度座標（０．６２７，０３６７））とを用いることで得られる色領域が示されている。
【００４４】
ＣＩＥ色度座標（０．１３０，０．０７５）の青色ＬＥＤとＹＡＧ：Ｃｅ（ＣＩＥ色度座標（０．４２７，０５５１））による白色ＬＥＤの白色は、黒体輻射線上において白色色度がＣＩＥ色度座標（０．２７，０．２８）で青色がかった白色が得られる。
【００４５】
補色を発光する蛍光体に、更に、Ｓｒ0.97ＡｌＳｉ4Ｎ7：Ｅｕ0.03（ｘ＝０．０３）をブレンドして用いると、ＣＩＥ色度座標（０．１３０，０．０７５）の青色、ＣＩＥ色度座標（０．４２７，０５５１）の青色の補色となる黄色およびＣＩＥ色度座標（０．６２７，０３６７）の赤色の３点で囲われた領域内の色を再現できることが分かる。この結果、従来の青色ＬＥＤと黄色発光蛍光体とからなる白色温度の高いさわやかな白色から、色温度が高く暖かみのある白色を得られることがわかる。
【００４６】
青色の発光を受けて、青色の補色となる黄色を発光する蛍光体は、ＹＡＧ：Ｃｅ以外に、ＣａＧａ2Ｓ4：Ｅｕ等が知られている。
【００４７】
青色発光素子と青色発光素子が発光する青色を受けて、緑色を発光する緑色蛍光体と本発明の赤色蛍光体とを組み合わせて白色発光素子を構成する場合、緑色蛍光体としては、（Ｂａ，Ｓｒ）2ＳｉＯ4：Ｅｕ2+、（Ｓｒ，Ｃａ，Ｂａ）Ｇａ2Ｓ4：Ｅｕ2+、β−サイアロン：Ｅｕ2+またはＣａ3Ｓｃ2Ｓｉ3Ｏ12：Ｃｅ等の緑色発光蛍光体を使うことができる。
【００４８】
紫外線発光素子の紫外線を受けて、青色、緑色および赤色を発光する蛍光体を用いた白色発酵素子を構成する場合、紫外線を受けて青色を発光するＺｎＳ：ＡｇまたはＢａＭｇＡｌ10Ｏ17：Ｅｕ等の青色発光蛍光体、緑色を発光するＢａＭｇＡｌ10Ｏ17：Ｅｕ2+、Ｍｎ2+、（Ｂａ，Ｓｒ）2ＳｉＯ4：Ｅｕ2+、（Ｓｒ，Ｃａ，Ｂａ）Ｇａ2Ｓ4：Ｅｕ2+またはβ−サイアロン：Ｅｕ2+等の緑色発光蛍光体を用いることができる。
【図面の簡単な説明】
【００４９】
【図１】ＹＡＧ：ＣｅとＳｒ0.97ＡｌＳｉ4Ｎ7：Ｅｕ0.03（ｘ＝０．０３）の励起スペクトルを示す。
【図２】ＹＡＧ：ＣｅとＳｒ0.97ＡｌＳｉ4Ｎ7：Ｅｕ0.03（ｘ＝０．０３）の発光スペクトルを示す。
【図３】ＹＡＧ：ＣｅとＳｒ0.97ＡｌＳｉ4Ｎ7：Ｅｕ0.03（ｘ＝０．０３）のＣＩＥ色度座標と青色ＬＥＤと組み合わせ時に得られる白色領域を示す。
【図１】
2008150549.tif 000003
【図２】
2008150549.tif 000004
【図３】
2008150549.tif 000005